(57)【要約】【課題】合成樹脂材料にパール顔料などを混合することなくパール光沢が得られ、衝撃強度が高く、製造が容易でかつ製造費用を削減できる容器を提供する。【解決手段】合成樹脂材料を射出成形することにより形成されたプリフォームを二軸延伸ブロー成形してなる合成樹脂複合体からなる容器であって、合成樹脂複合体は、海部分がポリエチレンテレフタレートからなり、島部分がポリプロピレンからなる海島構造をなし、島部分の長さは１．０μｍ以上、島部分の長さに対する幅の比は０．４以下である容器１。【選択図】図１
2015189516.tif 000002
【特許請求の範囲】
【請求項１】
合成樹脂材料を射出成形することにより形成されたプリフォームを二軸延伸ブロー成形してなる合成樹脂複合体からなる容器であって、
前記合成樹脂複合体は、海部分がポリエチレンテレフタレートからなり、島部分がポリプロピレンからなる海島構造をなし、
前記島部分の長さは１．０μｍ以上、前記島部分の長さに対する幅の比は０．４以下であることを特徴とする容器。
【請求項２】
延伸倍率が２．５倍以上であることを特徴とする請求項１に記載の容器。
【請求項３】
前記合成樹脂複合体の１００質量％に対して、前記ポリプロピレンを３質量％以上含有することを特徴とする請求項１または２に記載の容器。
【請求項４】
前記ポリプロピレンは、ランダムコポリマーであることを特徴とする請求項１〜３のいずれか１項に記載の容器。
【発明の詳細な説明】
【技術分野】
【０００１】
本発明は、容器に関するものである。
【背景技術】
【０００２】
従来、壁体内に雲母系またはチタン系等のパール顔料を添加することにより、パール状の光沢（パール光沢）を具備した容器が知られている。しかし、パール顔料を用いると、内容物の視認性が損なわれることがあるため、パール顔料を用いずに、容器にパール光沢を発現させることが望まれていた。
そこで、例えば、ほぼ大きさが等しいポリエチレンナフタレート（ＰＥＮ）系のペレットとポリエチレンテレフタレート（ＰＥＴ）系のペレットとを、４０：６０〜６０：４０の質量比で混合した混合ペレットを用いて、ダイレクトブロー成形を行うことにより、パール光沢を有する容器（小型ボトル）を製造する方法が提案されている（例えば、特許文献１参照）。
【先行技術文献】
【特許文献】
【０００３】
【特許文献１】特開２０１０−８９３１９号公報
【発明の概要】
【発明が解決しようとする課題】
【０００４】
しかしながら、ＰＥＴに比べてＰＥＮは高価であるため、特許文献１の容器の製造方法のようなＰＥＴとＰＥＮの配合比では、製造費用が高くなるという課題があった。
また、特許文献１では、ＰＥＮ系のペレットとＰＥＴ系のペレットとの混合ペレットを、２８０〜２９５℃で６０分程度、加熱・溶融・混練した後、ブロー成形開始の温度まで、混合ペレットの温度を下げるために３０分程度を要するため、非常に手間がかかるという課題があった。
さらに、ダイレクトブロー成形により形成された容器は、二軸延伸ブロー成形により形成された容器よりも衝撃強度に劣るという課題があった。
【０００５】
本発明は、上記事情に鑑みてなされたものであって、合成樹脂材料にパール顔料などを混合することなくパール光沢が得られ、衝撃強度が高く、製造が容易でかつ製造費用を削減できる容器を提供することを目的とする。
【課題を解決するための手段】
【０００６】
上記課題を解決するため、本発明は、合成樹脂材料を射出成形することにより形成されたプリフォームを二軸延伸ブロー成形してなる合成樹脂複合体からなる容器であって、前記合成樹脂複合体は、海部分がポリエチレンテレフタレートからなり、島部分がポリプロピレンからなる海島構造をなし、前記島部分の長さは１．０μｍ以上、前記島部分の長さに対する幅の比は０．４以下である容器を提供する。
【０００７】
本発明の容器において、延伸倍率が２．５倍以上であることが好ましい。
【０００８】
本発明の容器において、前記合成樹脂複合体の１００質量％に対して、前記ポリプロピレンを３質量％以上含有することが好ましい。
【０００９】
本発明の容器において、前記ポリプロピレンは、ランダムコポリマーであることが好ましい。
【発明の効果】
【００１０】
本発明によれば、合成樹脂材料にパール顔料などを混合することなくパール光沢が得られ、衝撃強度が高く、製造が容易でかつ製造費用を削減できる容器を提供することができる。
【図面の簡単な説明】
【００１１】
【図１】本発明の一実施形態に係る容器を示す側面図である。
【図２】本発明の一実施形態に係る容器を構成する合成樹脂複合体の走査型電子顕微鏡像であり、（ａ）は全体像、（ｂ）は（ａ）のα部を示す拡大像である。
【図３】実験例における容器を構成する合成樹脂複合体の走査型電子顕微鏡像である。
【図４】実験例における容器を構成する合成樹脂複合体の走査型電子顕微鏡像である。
【図５】実験例における容器を構成する合成樹脂複合体の走査型電子顕微鏡像である。
【図６】実験例における容器を構成する合成樹脂複合体の走査型電子顕微鏡像である。
【図７】実験例における容器を構成する合成樹脂複合体の走査型電子顕微鏡像である。
【発明を実施するための形態】
【００１２】
本発明の容器の実施の形態について説明する。
なお、本実施の形態は、発明の趣旨をより良く理解させるために具体的に説明するものであり、特に指定のない限り、本発明を限定するものではない。
【００１３】
図１は、本発明の一実施形態に係る容器を示す側面図である。
本実施形態の容器１は、透明または半透明の合成樹脂複合体からなり、予め射出成形により形成されたプリフォーム（半製品）を加熱し、ブロー成形金型内で延伸ロッドおよび高圧エアにより二軸延伸ブロー成形により作製された合成樹脂複合体からなる容器である。
【００１４】
本実施形態の容器１は、図１に示すように、口部２および胴部３を備え、これらがそれぞれの中心軸線を共通軸上に位置した状態でこの順に連設された有底筒状をなしている。
【００１５】
容器１を構成する合成樹脂複合体は、ポリエチレンテレフタレート（ＰＥＴ）と、ポリプロピレン（ＰＰ）と、を含有する。言い換えれば、この合成樹脂複合体は、ポリエチレンテレフタレートを主成分とし、さらに、ポリプロピレンを添加樹脂として含有する複合体である。
容器１を構成する合成樹脂複合体は、図２（ａ）に示す走査型電子顕微鏡（Ｓｃａｎｎｉｎｇ  Ｅｌｅｃｔｒｏｎ  Ｍｉｃｒｏｓｃｏｐｅ、ＳＥＭ）像から分かるように、海島構造をなしている。また、海島構造の海部分（図２（ａ）におい連続して見える部分）はポリエチレンテレフタレートからなり、海島構造の島部分（図２（ａ）におい不連続に見える部分）はポリプロピレンからなる。すなわち、ポリエチレンテレフタレートからなる海部分の中に、ポリプロピレンからなる島部分が不連続に混在している。
【００１６】
ポリプロピレンからなる島部分の長さ（図２（ｂ）に示す横長さ）は、１．０μｍ以上であり、２．０μｍ以上であることが好ましい。
島部分の長さが１．０μｍ未満では、ポリエチレンテレフタレートとポリプロピレンを含む合成樹脂材料を二軸延伸ブロー成形して得られた容器１に十分なパール外観（パール光沢）が発現しない。
【００１７】
ポリプロピレンからなる島部分の長さ（図２（ｂ）に示す横長さ）に対する、ポリプロピレンからなる島部分の幅（図２（ｂ）に示す縦長さ）の比（縦／横比）は０．４以下であり、０．２以下であることが好ましい。
島部分の長さに対する幅の比（縦／横比）が０．４を超えると、ポリエチレンテレフタレートとポリプロピレンを含む合成樹脂材料を二軸延伸ブロー成形して得られた容器１に十分なパール外観（パール光沢）が発現しない。
なお、ポリプロピレンからなる島部分の長さ（図２（ｂ）に示す横長さ）は、容器１の横方向に沿う長さである。一方、ポリプロピレンからなる島部分の幅（図２（ｂ）に示す縦長さ）は、容器１の縦（高さ）方向に沿う長さである。
【００１８】
容器１の延伸倍率、すなわち、容器１全体の延伸倍率は、２．５倍以上であり、５．０倍以上であることが好ましい。
容器１の延伸倍率が２．５倍未満では、ポリエチレンテレフタレートとポリプロピレンを含む合成樹脂材料を二軸延伸ブロー成形して得られた容器１に十分なパール外観（パール光沢）が発現しない。
【００１９】
また、合成樹脂複合体の１００質量％に対して、ポリプロピレンを３質量％以上含有することが好ましい。
合成樹脂複合体の１００質量％に対する、ポリプロピレンの含有量が少ないと、ポリエチレンテレフタレートとポリプロピレンを含む合成樹脂材料を二軸延伸ブロー成形して得られた容器１に十分なパール外観（パール光沢）が発現しない。
【００２０】
ポリプロピレンとしては、ランダムコポリマーまたはホモポリマーが用いられるが、透明性に優れ、かつより美麗なパール光沢が得られることから、ランダムコポリマーが好ましい。
【００２１】
次に、容器１の製造方法について説明する。
なお、以下の説明では、容器１（またはプリフォーム）の横断面の中央を通る直線を容器軸Ｏといい、容器軸Ｏに直交する方向を横方向という。
【００２２】
まず、原材料として、ポリエチレンテレフタレートとポリプロピレンを含む合成樹脂材料を用意する。
次いで、上記の合成樹脂材料を加熱溶融させ、プリフォーム用の金型内に射出成形することにより、有底筒状のプリフォームを作製する。このプリフォームを作製する際、上記の合成樹脂材料を加熱溶融させることにより、ポリエチレンテレフタレートと、ポリプロピレンとが均一に混合される。
このプリフォームは、ブロー成形によって延伸されない口部と、半球状の底部と、これらの口部と底部との間に配置され、かつブロー成形によって大きく延伸される円筒状の胴部と、から構成されている。
なお、プリフォームの状態では、ポリエチレンテレフタレートのみからなる場合よりも白濁しており、パール光沢は発現していない。
【００２３】
次いで、プリフォームの胴部を例えば約９０℃〜１１０℃に加熱した状態で、ブロー成形金型内で二軸延伸ブロー成形することにより、ポリエチレンテレフタレートと、ポリプロピレンと、を含有する合成樹脂複合体からなる容器１を作製する。
得られた容器１を構成する合成樹脂複合体は、海部分がポリエチレンテレフタレートからなり、島部分がポリプロピレンからなる海島構造をなしている。
また、上記二軸延伸ブロー成形における容器１全体の延伸倍率は、２．５倍以上とすることが好ましい。
【００２４】
得られた容器１は、胴部３にパール光沢を有するとともに、視認する角度等によって、あたかもゆらめくような立体感のある美麗な光沢を備える（パール装飾効果）。これにより、容器１に収容される商品に高級感や清涼感などを付与することができる。
【００２５】
本実施形態の容器１によれば、二軸延伸ブロー成形によって胴部３にパール光沢を付与できるので、従来のように、胴部３となる合成樹脂材料（原材料）に対してパール顔料等を混合する必要がない。また、本実施形態の容器１によれば、従来のように、ポリエチレンテレフタレートと、ポリプロピレンと、を高温で長時間、加熱・溶融・混練して混合ペレットを作製し、成形開始温度まで、混合ペレットの温度を下げた後、ブロー成形をするという工程を経る必要がなく、従来よりも低温で成形することができる。よって、製造が容易であり、かつ製造費用を削減できる。さらに、本実施形態の容器１は、二軸延伸ブロー成形によって形成されているので、従来のようにダイレクトブロー成形により形成された容器よりも衝撃強度が高い。
【実施例】
【００２６】
以下、実験例により本発明をさらに具体的に説明するが、本発明は以下の実験例に限定されるものではない。
【００２７】
［実施例］
ポリエチレンテレフタレート（商品名：ＳＡ−１３５、三井化学社製）と、ポリプロピレン（ランダムコポリマー、商品名：Ｊ２４６、プライムポリマー社製）とを配合し、合成樹脂材料を調製した。ここで、ポリエチレンテレフタレートとポリプロピレンの配合比を、質量比で９７：３、９５：５、９３：７、９０：１０、８０：２０とした。
この合成樹脂材料を加熱溶融させ、プリフォーム用の金型内に射出成形することにより、有底筒状のプリフォームを作製した。なお、プリフォーム成形時の成形温度（合成樹脂材料を加熱溶融する温度）を２９０℃とした。
次に、このプリフォームを用いて、二軸延伸ブロー成形により、表１に示す各延伸倍率となるようにボトルを作製した。なお、二軸延伸ブロー成形時の成形温度（プリフォームの胴部を加熱する温度）を１００℃とした。
得られたボトルの外観を目視により観察した。ボトルの外観に真珠光沢がある場合を「◎」または「○」、ボトルの外観に真珠光沢がない場合を「×」と評価した。なお、「◎」は、「○」よりも、より真珠光沢の度合いが強いことを示す。結果を表１に示す。
また、ボトルを走査型電子顕微鏡（商品名：ＸＬ−３０、ＰＨＩＬＩＰＳ社製）で観察し、ボトルを構成する海島構造からなる合成樹脂複合体のうち、ポリプロピレンからなる島部分の寸法（島部分の長さおよび幅）を測定した。さらに、島部分の寸法測定の結果から、島部分の長さに対する幅の比（縦／横比）を算出した。結果を表１に示す。
【００２８】
【表１】
2015189516.tif 000003
【００２９】
表１の結果から、ボトル全体の延伸倍率が２．５倍以上、ポリプロピレンからなる島部分の長さが１．０μｍ以上、ポリプロピレンからなる島部分の長さに対する幅の比（縦／横比）が０．４以下であれば、ボトルの外観に真珠光沢があることが確認された。
【００３０】
また、ポリプロピレンの含有量が３質量％、ボトル全体の延伸倍率が９．６３倍のボトルの走査型電子顕微鏡像を図２に示す。
ポリプロピレンの含有量が５質量％、ボトル全体の延伸倍率が２．５倍のボトルの走査型電子顕微鏡像を図３に示す。
ポリプロピレンの含有量が５質量％、ボトル全体の延伸倍率が５．２５倍のボトルの走査型電子顕微鏡像を図４に示す。
ポリプロピレンの含有量が５質量％、ボトル全体の延伸倍率が５．５０倍のボトルの走査型電子顕微鏡像を図５に示す。
ポリプロピレンの含有量が５質量％、ボトル全体の延伸倍率が９．６３倍のボトルの走査型電子顕微鏡像を図６に示す。
ポリプロピレンの含有量が５質量％、ボトル全体の延伸倍率が１５．００倍のボトルの走査型電子顕微鏡像を図７に示す。
【００３１】
図２〜図７から、ボトルを構成する合成樹脂複合体は、海部分がポリエチレンテレフタレートからなり、島部分がポリプロピレンからなる海島構造をなしていることが確認された。
【産業上の利用可能性】
【００３２】
本発明は、合成樹脂材料にパール顔料などを混合することなく、容器にパール光沢を発現させることができ、その容器の製造を容易にし、製造費用を削減できる。
【符号の説明】
【００３３】
１  容器
２  口部
３  胴部
【図１】
2015189516.tif 000004
【図２】
2015189516.tif 000005
【図３】
2015189516.tif 000006
【図４】
2015189516.tif 000007
【図５】
2015189516.tif 000008
【図６】
2015189516.tif 000009
【図７】
2015189516.tif 000010